(57)【要約】【課題】溶融金属塩化物から電解により塩素と金属を得る溶融塩電解槽にて、出来るだけ低い電解温度を保持し、低い電解電圧での電解を行いながら、概溶融金属塩化物の蒸発と金属塩化物ミストの生成を最小限となる電解装置を得ることを課題とした。【解決手段】溶融金属塩化物を電気分解して陽極で塩素ガスを、陰極で融体金属を得る電解装置において、直立的におかれた少なくとも一組の陽極と陰極からなる電解部分が生成ガスならびに融体金属の排出ならびに電解質の供給を妨げないようにして周囲が保温材によって囲まれ、電解によって生じる熱によって電解部分が加熱され、電解を電解質温度より実質的に高い温度で行いながら、電解質融体中に実質的に浸漬される様にして、溶融金属塩化物の蒸発と金属塩化物ミストの生成を最小限とすることが可能となった。【特許請求の範囲】
【請求項１】
溶融金属塩化物を電気分解して陽極で塩素ガスを、陰極で融体金属を得る電解装置において、直立的におかれた少なくとも一組の陽極と陰極からなる電解部分が生成ガス、融体金属の排出並びに電解質の供給を妨げないようにして周囲が保温材によって囲まれ、該電解部分が電解質融体中に実質的に浸漬されてなることを特徴とする溶融塩電解装置。
【請求項２】
電解が無隔膜で行われるようになっていることを特徴とする請求項１の溶融塩電解装置。
【請求項３】
電解が隔膜付きで行われるようになっており、陰極と陽極の間に隔膜が挟み込まれていることを特徴とする請求項１の溶融塩電解装置。
【請求項４】
複数の電極が複極的に配置され、電極の横部分が耐食性の保温材によって覆われると共に、発生ガス、生成金属の抜き出し、並びに電解質の供給を電極部分の上下から行うようになっており、電極の上下部分に漏洩電流防止用の額縁が取り付けられていることを特徴とする請求項１の溶融塩電解装置。
【請求項５】
複数の電極が単極的に配置され、電極の横の部分が耐食性の保温材によって覆われていることを特徴とする請求項１の溶融塩電解装置。
【請求項６】
耐食性の保温材が板状のセラミックスであることを特徴とする請求項１の溶融塩電解装置。
【請求項７】
電極部上端が、電解質表面から２０ｍｍ以上、下にあることを特徴とする請求項１の溶融塩電解装置。
【発明の詳細な説明】
【技術分野】
【０００１】本発明は主として  塩化亜鉛電解など溶融塩電解を行い、主として、陽極よりガスを発生させ、該陽極ガスの回収と、陰極にて生成する主として融体金属からなる、電解生成物を得る為の電解装置に関するものである。
【背景技術】
【０００２】塩化物法によるチタンやシリコンの製造ではチタンやシリコンの塩化物を金属で還元してチタンやシリコン金属を得ると共に、還元用の金属は金属塩化物として取り出され、電気分解によって塩素と金属とし、塩素は粗製チタンや粗製シリコンの塩素化に使われ、金属がそれらの還元精製用としてリサイクルして再使用されている。また近年アルミニウムの精錬を従来行われていた氷晶石、酸化アルミニウムの電解に代わり低温での電解が可能であり、大幅に消費エネルギーを下げることが出来る塩化アルミニウムの電解精錬が試みられている。ここではアルミニウム派生品として取り出されるが塩素は原料である塩化アルミニウムを製造するのに使用される。【０００３】このように金属塩化物の塩素と金属との分離は溶融塩の電解によって行われる。たとえば、いわゆるクロル法と呼ばれるチタンの場合は還元剤として塩化マグネシウムが使用されるが、塩化マグネシウムを加熱し溶融塩として、陽極に炭素、陰極には炭素または金属を用い、電解によって陽極では塩素を発生、また陰極ではマグネシウムを得るようにしている。この場合塩化マグネシウムの融点は７１４℃でマグネシウムの融点が６４８．８℃であり、添加物なしで電解を行う場合は、溶融塩化マグネシウムをそのまま電解するのであればその融点以上、通常はその粘性を考慮すると融点の少なくとも５０から１００℃程度高い温度での電解が必要であり、最低７５０℃程度の電解温度が必要になる。ところがマグネシウムは６５０℃以上であれば融体として取り出せるので、電解温度を下げるためにアルカリ金属を加えて共融体としマグネシウムの融点近くまで温度を下げて電解を行っている。これは温度を下げることで取り扱いが容易になること、省エネルギー化が図れると言うことによる。またより大きな理由としては高温では塩化マグネシウム蒸気の揮散が大きいこと、これが原料のロスとなるばかりか、配管の閉塞、製品の品質の劣化という問題に繋がるという事に依っている。しかしながら実際にはこのように添加物を入れて融点を下げての電解を行っても、配管部分では塩化マグネシウムの除去を行う必要があった。  一方塩化亜鉛では塩化亜鉛自身の融点が２８３℃と非常に低く、製品である亜鉛金属の融点が４１３℃であるので、連続的に安定に亜鉛金属を融体として得るためには電解温度は必然的に４１３℃以上となるので共融物質を加える必要が無くなるが、その一方で、塩化亜鉛の融点より１００℃以上高い温度、実際には電解質の電気伝導度や粘性係数を考えると２００℃以上高い、５００℃から５５０℃での電解が必要であり、電解それ自身より発生する塩化亜鉛ガス、並びに塩化亜鉛蒸気並びにミストの揮散に対する対策が十分にとれないと言う問題が起こり工業的に電解が行われたとことはなかった。また塩化アルミニウムの電解は、アルミニウム精錬の省エネルギー化を目的として種々の検討が行われているが、この場合は塩化ナトリウムに５％程度塩化アルミニウムを加えて電解質として７００℃程度つまりアルミニウムが融体として得られる最小限の温度で電解を行っている。これも塩化アルミニウムの融点が１９０℃程度と低く、アルミニウムの融点が６６０℃とそれと比較して遥かに高いために塩化ア���ミニウム蒸気の影響が大きくてそのままでは電解が出来ないことに依るのである。これらの電解では出来れば不純物の原因となる補助電解質を入れたくないのであるが、入れざるを得ないようになっているのである。【０００４】塩化マグネシウム電解に関しては、特開平０９−００３６８２に見られるがここでは電解質として塩化マグネシウムに加えて塩化カリウム、塩化ナトリウムを加えたものを使用し、電解によってマグネシウムを生成させ、それを溶融マグネシウム合金カソード層に取り込み、それを更に電解することによって純電解マグネシウムを得る技術が示されている。ところが現実として問題となる塩化マグネシウムガスや塩化マグネシウムミストによる汚染やパイプの閉塞に対する対策や除去技術は全く示されていない。また特開２００３−３０６７８９では同じく塩化マグネシウムの電解方法ではあるが、電解マグネシウム中に混入している溶融塩の低減について述べており、やはり電解時に発生するガスやミストの除去技術については示されていない。一方本発明者等は塩化亜鉛に注目して種々の検討を行っており、たとえば特開２００３−２９３１８１では隔膜付きでしかも多数の電極を並べて塩化亜鉛の電解を行う方法並びに条件を示しており、特開２００３−３１８１７３では電解生成物の陽極分、陰極分を無隔膜でも十分に分けられるようにするために電極を僅かに傾斜させて電解を行い、生成物を電極表面に沿わせて電極部分から引き離す技術を示している。しかし電解時に生成する塩化亜鉛ガスやミストに対する対策は殆ど示されていない。実際の所は電解質に補助電解質を加えて融点を下げて電解を行うような条件では電解温度が電解質単体の融点より低くなり、その場合は電解質の蒸気やミストの問題は無くなるので問題がほとんど無くなる。しかし塩化亜鉛の様な電解生成物の融点が電解質温度より１００℃以上高い場合は、該生成物より更に高い温度で電解を行わなければならず、このような場合は補助電解質の使用は考えにくいと共に、電解質そのものの蒸気並びにミストが時として多量に発生してしまう。これらに対しての対策は従来ほとんど考えられておらず、むしろそのようなケースでの電解は行わないというのが現状のようである。
【特許文献】上記に示したように特開平０９−００３６８２では塩化マグネシウムの電解に関して電解質として塩化マグネシウムに加えて塩化カリウム、塩化ナトリウムを加えることが示されており、マグネシウムをマグネシウム合金中に生成させ、それを電解することによって純マグネシウムを得ることが示されている特開２００３−３０６７８９では電解は電解ではあるが電解生成物中に残留する電解質の低減について述べている。一方塩化亜鉛電解技術では特開２００３−２９３１８１では純塩化亜鉛を電解するが、電極間距離を小さくし、隔膜を付けた電解方法に付いて示しており、また特開２００３−３１８１７３では極間を小さくしたままで効率良く電解を行う方法が述べられている。しかしながら何れの方法も、電解技術では問題となる発生ガス中への電解質の混入並びに配管の閉塞などに対する技術的な開示は全くなかった。
【発明の開示】
【発明が解決しようとする課題】
【０００５】本発明は溶融金属塩化物から電解により塩素と金属を得るに当たり、出来るだけ低い電解温度を保持し、低い電解電圧での電解を行いながら、該溶融金属塩化物の蒸発と金属塩化物ミストの生成を最小限となる電解装置を得ることを課題とした。
【課題を解決するための手段】
【０００６】本発明は溶融金属塩化物を電気分解して陽極で塩素ガスを、陰極で融体金属を得る電解装置において、直立的におかれた少なくとも一組の陽極と陰極からなる電解部分が生成ガスならびに融体金属の排出ならびに電解質の供給を妨げないようにして周囲が囲まれ、該電解部分が電解質融体中に実質的に浸漬されてなることを特徴とする溶融塩電解装置であり、電極を直立させておき、電解ガス、電解生成金属の排出並びに電解質の供給を電極部の上下から行うようにし、電極体の該電解ガス、電解生成金属の排出並びに電解質の供給用の口である上下を解放したまま周囲を囲み、電解に伴われる発生熱を集中的に電解部分に保持して実夫温度を周囲の温度より高く保持して、電解質（液）の液抵抗を小さく保持すると共に電解質表面では電解質温度が低いために電解質の揮散を最小とし、しかも発生ガスも電解質中を比較的遅い速度で上昇させることができ、ミストやガスとしての電解質の揮発を最小限とすることができるとともに、実質電解温度を高くして低い電解電圧で電解を行うことができるようになった。
以下詳細に説明する。【０００７】溶融金属塩化物の電解に当たっては陽極より塩素が、陰極では金属が生成する。本発明ではこのような電解の為の電極を直立的に置き、複数の電極からなる電極体の周囲を上下部分を除いて囲ってしまう。つまり通常直立的に電極を並べる方法としては一定の電極間距離を置いて複数個の電極を並行に並べ、それらに通電できるようにする。電極の並べ方はいわゆる複極式として複数の電極を並べ両端の電極から通電することにより内部の電極は片面が陽極、片面が陰極として働き、実質的に電極間の隙間の数だけ電解槽を直列に接続したのと同じ効果になる電極接続と、単極式として複数の電極の並びで隣同士が互いに陰極、陽極とした電極配置の何れでも良い。このように配置された電極で電解を行う場合、通常必要とする電解電圧の外に電解質中に電気を流すのに要するいわゆる電気抵抗分と溶融塩電解の場合は殆ど考えなくても良いが電極の過電圧があり、これによって電解電圧が決まる。これらの構成電圧の内、電解反応に要する電圧分を除き後は熱となるので本電解装置のように電極の周辺を保温材となるセラミックスなどで囲む事によって電解部分を周辺より高温に保ち、少なくとも電解部分では電解質の粘性が下がり発生ガスや生成金属排出をスムースに出来、また電解質液に温度差による比重差を生じ電解部分の電解質の液流が活発になると云う効果が起こり、より安定に電解が進むようになる。このための電極周辺を囲む保温材はその目的を達成できれば特に指定されないが、通常の電解温度は４００℃以上となる事、また溶融塩は腐食性の場合が多いことを考慮すること、また絶縁体であることが望ましい。従って保温材は使用する溶融塩によって決めればよいが、通常αアルミナや安定化ジルコニアの板で電極周辺を取り囲むことによってその目的を達成することが出来る。これらは保温材としての効果があればよいので多孔質でも良いし緻密質でも良い。炭素などのような導電性のものは電極間を短絡する可能性があること、配置によっては複極的な効果を起こし、電解の効率を低下させることがあるので、なるべく使わない方が良いが、配置、絶縁に注意すれば、使用できることはもちろんである。これらの保温材の取り付けは特には指定されないが、たとえば電極に厚みのある場合は電極側壁にボルト止めすることが出来る。【０００８】また複極式の場合電流は小さくなるが電圧が高く、いわゆる漏洩電流が起こりやすい。それを防ぐ為に横部分は此処に示したような保温材で囲ってしまい、更に電極の上下に電流の流れる断面積を規定した型枠を取り付ける必要があるのでその形状が若干複雑になる。そのような場合にはたとえば電極の上下を電極と同じ厚さの保温材とし、横部分を電極間距離だけ出っ張りを作った枠に電極をはめ込み、それを複数個積層して電極体のブロックを作ることが出来、全体が保温材として働く。つまり電極体全体を保温材で取り囲むようになるので、より保温効果に優れるという別の効果を生む。【０００９】この様にして形成した電極構造体は電解質液を充填した槽に浸漬する様にする。勿論此処で云う電極構造体は電解が行われる電極部分と額縁または周辺にある保温材を含むものであり、通電体は含まない。電極構造体は電���質液内に完全に埋没する様に設置する。電極構造体を埋没させるのはこの構造体中を電解質液が流通し、電解面には常にフレッシュな電解質が接触すると同時に、電解生成物を電極面からスムースに引き離すためであると共に、電解質液表面温度を電極構造体中の温度よりも低くして電解質の揮散を防ぐ為である。浸漬の深さは特には指定されないが、２０から３００ｍｍが望ましく、更に望ましくは５０から２５０ｍｍである。つまり液がスムースに動くためには最小限２０ｍｍ程度あることが望ましく、更に電極構造体部によって加温された電解質の熱を除いて電解温度まで低下させるためには電極構造体上方に電解質が５０ｍｍ以上あることが望ましい。なお３００ｍｍ以上では温度効果はよりよくなるが、電解部分への圧力が増加すること、また装置が大きくなりすぎることから経済性の点で望ましいとは言えなくなる。陰極生成物である金属の比重が小さい場合には金属も共に上方にあがってくるが、この場合はこの空間にガイドなどを設けることによって陰極生成物を分離出来るようになる。また陽極と陰極の間に多孔性の隔膜をおいて生成物同士での反応を最小限にすることもできる。このように電極構造体を液中（電解質中）に埋没させることによって、電解質表面では電解槽とほぼ同じ温度まで低下できる。
たとえば塩化亜鉛の電解で電解質液温度を５００℃とした場合条件によるが実電解温度が５３０から５７０℃まで上昇し、電気抵抗が小さくなること、液粘度が小さくなりこの点でもガスの抜けが非常に良くなる。またこのようにしても電解液面からミストや塩化物の揮散は、実質的に５００℃でのレベルとなるので、極めて小さくできる。
【発明の効果】
【００１０】このような電解装置を使用すると、たとえば溶融塩化亜鉛電解において、電解質として純塩化亜鉛を添加物なしで使用し、電解槽温度を５００℃程度に保持して電解を行うことによって、電極構造体の周囲は５５０℃以上となり、極めて低い電解電圧で電解でき、しかも塩化亜鉛蒸気は電解質温度である５００℃時の蒸気圧に相当する僅かな量が電解質表面から出るだけとなり、溶融塩電解で問題となる事の覆い電解質のミスト並びに蒸気による揮散、またそれによって引き起こされる配管の閉塞などを防ぐことが出来これによって電解質蒸気の処理の手間が殆どかからずしかも蒸気として失われることなく安定した電解の継続が可能となる。
【発明を実施するための最良の形態】
【００１１】此処までに述べたように電極部の周囲を実質的に保温材で覆って、即ち熱放散を防ぐ、あるいは目的以外の液流を阻止する様にし、電解による発熱を電解部構造体に保持して極めて低い電解電圧での運転を可能とし、それを電解質液中に液流が起こせるように浸漬してしまい、高い温度での電解により電解電圧が下がり、消費エネルギーを大幅に低下させると共に、電解質液表面温度は実電解温度よりも低く設定でき、それによる蒸気、ミストを大幅に減少できる。以下実施例で説明するがこれに限定されないことは云うまでもない。
【実施例１】
【００１２】電極として厚さ２０ｍｍ幅５０ｍｍ高さ１００ｍｍのグラファイト板を電極とし、その板面（５０ｘ１００ｍｍ）が互いに対抗する様にその間隔を７ｍｍとして３枚並べ、上下は開口部とし、横を保温材として厚さ３ｍｍのアルミナ板で覆った。なおアルミナ板はアルミナ製のビスで炭素板にねじ止めして固定すると共に炭素間隔の保持用とした。このようにして炭素を電極とする電極構造体を作った。炭素の上面には直径１０ｍｍのタップ穴をほり、これに軟鋼製のボルトを取り付け通電体とした。中央の炭素板を陽極として両端の炭素板を陰極となるようにした。概念図を図１に示した。ここでは電極（１）が３枚が外に見えているが、実際にはこの表面に保温材がかぶっており、電極の配列は見えない。このようにして作成した電極構造体を図２に示す外熱式の試験用電解槽に浸漬した。電解槽は内径１５０ｍｍ深さ４００ｍｍであり、深さ３００ｍｍのレベルまで純塩化亜鉛を入れた。電極構造体は電解槽下端から１００ｍｍに構造体の下端がくるようにした。従って電解槽構造体の上端から液面までが１００ｍｍとなる。此の電解槽を使用して電解温度５００℃（電解質液温度）で電解を行った。なお電解で出てくる排ガスは直径２２ｍｍのガラス管（図１中の４）を通して、塩素ガスの処理設備につないだが、２時間の連続試験でもガラス管部分へのミストの蓄積は全く見られなかった。電解により得られた電流一電圧の関係を図３、線１４に示した。この電流−電圧曲線から得た電解液抵抗は約７Ωｃｍであり、これは約５５０℃の塩化亜鉛の液抵抗に相当した。これから実電解部分は電解浴より約５０℃高くその分電解電圧の低くなること、また通常５５０℃での電解では塩化亜鉛の蒸気圧が２０ｍｍＨｇ程度あることが知られており、通常５５０℃では多量の塩化亜鉛の揮散が見られるはずであるが、本電解では塩化亜鉛ガスは電解温度である５００℃に相当するほとんど２ｍｍＨｇ程度の圧力になっているためか、ほとんどガスの揮散が無く安定した電解の出来ることがわかった。なお電解消費電力は効率を１００％とすると、電流密度４０Ａ／ｄｍ２で１８８８ｋｗｈ／Ｃｌ２トンであった。
【対比例】
【００１３】電極部分の保温材をはずして幅５ｍｍのジルコニア棒によって電極相互を固定した以外実施例１と同じ条件で電解を行った。電解温度も電解質液が５００℃となる様にした。この電解による電流−電圧の関係を図３、線１５に示した。実施例１に比較して電圧が高く、これから計算した電解液抵抗は約１０Ωｃｍであり、これから、電解温度電解質液と同じく約５００℃に相当した。このときの電解消費電力は電流効率を１００％として電流密度４０Ａ／ｄｍ２で２７１０ｋｗｈ／Ｃｌ２トンであり、実施例１に比較して約４３％消費電力が大きかった。
【実施例２】
【００１４】電極の上下に電極と同じ厚さと幅を有する漏洩電流防止板を電極板の上下に取り付け、それを横側の保温材板にビス止めすることによって固定して電極構造体とした。漏洩電流防止板の高さは５０ｍｍであった。この電極構造体を実施例１と同じ電解槽にここで作成した電極構造体を下端から５０ｍｍが下端となるように設置した。また電極構造体の上端から液面までの高さが５０ｍｍであった。片側の電極を陽極、中間を複極板とし、対面の極を陰極とし、複極型の電解構造体として電解を行った。実施例１と同じようにして電解を行ったところ、電流、電圧の関係は実施例１と同じであり、同様の効果の得られることがわかった。
【実施例３】
【００１５】実施例１と同じ電極配置とし、中央の電極を厚み１ｍｍのニッケルメッシュを外形が炭素電極と同じになるようにたたみ込み、周囲に隔壁として８００℃で焼成したアスベスト繊維織物布を巻き付けた。このアスベスト繊維布を巻いた電極を陰極とし、両端の電極を陽極として実施例１と同様に電解槽に固定した。電解液は塩化マグネシウムに塩化マグネシウム量の２０重量％の塩化カリウムを混合したものとした。このものについて温度６４０℃で電解を行った。電解電圧２．３Ｖでの安定な電解が出来た。中央の電極部分にはマグネシウム融体が、炭素部分からは塩素ガスの発生が見られた。塩化カリウムを入れており電解温度が塩化マグネシウムの融点以下であるので、塩化マグネシウム蒸気はほとんど見られなかったが、５時間の電解で２２ｍｍの排気用ガラス管の表面にごく薄く白色の沈殿が生じ、塩化マグネシウムのわずかな析出が起こったものである。なお電解温度をマグネシウムの融点ぎりぎりの低い温度にしたにもかかわらずマグネシウムの析出は全く支障がなく、実電解温度はかなり高くなっていることがわかった。
【産業上の利用可能性】
【００１６】本発明はいわゆる塩素法による高純度金属の製造に使用し、還元材として働かせ、出てきた金属塩化物を電解により金属と塩素に戻すものであり、たとえばシリコンの製造では生成する塩化亜鉛から塩素と亜鉛金属を得、塩素は四塩化珪素の製造に、また亜鉛は還元剤として使用するクローズドの高純度シリコン製造プロセスに使用できる。また亜鉛をマグネシウムに変えるとチタン金属の精錬にそのまま使用できる。その他比較的少ない量の高純度金属の精錬に使用される塩素法の中で１つのプロセスとして有効に使うことが出来る。
【図面の簡単な説明】
【００１７】
【図１】電解装置の概念図である。
【図２】代表的な電極構造体の図面である。
【図３】電解結果の電流−電圧曲線であり、横軸が電流密度（Ａ／ｄｍ２），縦軸が電解電圧（Ｖ）である。
【符号の説明】
【００１８】１  電解電極
２  電解槽（電解質液）
３  加熱用外熱式炉
４  排ガス出口
５  電力供給用通電体
６  正面図
７  側面図
８  平面図
９  炭素電極
１０  保温材取り付けねじ
１１  保温材セラミック板
１２  電流密度（Ａ／ｄｍ２）
１３  電解電圧（Ｖ）
【図１】
2005200759.tif 000002
【図２】
2005200759.tif 000003
【図３】
2005200759.tif 000004